(57)【要約】【課題】耐摩耗性に優れた被膜を有する切削工具を提供する。【解決手段】基材９表面の少なくとも刃先部位に、Ａｌ2Ｏ3膜が形成された切削工具であって、Ａｌ2Ｏ3膜２９が多結晶であり、平均結晶粒径が１ｎｍ以上５００ｎｍ以下であり、緻密度が６０％以上、膜厚が０．５μｍ以上１００μｍ以下である。【選択図】図２
2006131992.tif 000002
【特許請求の範囲】
【請求項１】
基材上に形成され、厚みが０．５μｍ以上１００μｍ以下であり、平均結晶粒径が１ｎｍ以上５００ｎｍ以下であり、緻密度が６０％以上であることを特徴とする、セラミックス膜。
【請求項２】
基材上に形成され、厚みが０．５μｍ以上１００μｍ以下であり、平均結晶粒径が１０ｎｍ以上１００ｎｍ以下であり、緻密度が９５％以上であることを特徴とする、セラミックス膜。
【請求項３】
前記セラミックスがＡｌ2Ｏ3であることを特徴とする、請求項１または２に記載のセラミックス膜。
【請求項４】
ビッカース硬度Ｈｖが９８０ｍｇｆ／μｍ2以上（９８０×９．８×１０-6Ｎ／μｍ2以上）であることを特徴とする、請求項１または３のいずれか１項に記載のセラミックス膜。
【請求項５】
ビッカース硬度Ｈｖが２５００ｍｇｆ／μｍ2以上（２５００×９．８×１０-6Ｎ／μｍ2以上）であることを特徴とする、請求項２または３に記載のセラミックス膜。
【請求項６】
基材の表面粗さＲａが０．２μｍ以上であり、膜の表面粗さＲａが０．０５μｍ以下であることを特徴とする、請求項１から５のいずれか１項に記載のセラミックス膜。
【請求項７】
前記基材上に粒径が５０ｎｍ以下のセラミックス粉末を形成させた後、その形成物を温度５００℃以上で焼結させることを特徴とする、請求項１から６のいずれか１項に記載のセラミックス膜の製造方法。
【請求項８】
前記基材上に粒径が５０ｎｍ以下のセラミックス粉末を形成させた後、その形成物を局所的な加熱方法で焼結させることを特徴とする、請求項１から６のいずれか１項に記載のセラミックス膜の製造方法。
【請求項９】
基材表面の少なくとも刃先部位に、請求項１から６のいずれか１項に記載のセラミックス膜が形成されていることを特徴とする、切削工具。
【請求項１０】
少なくとも２種以上の材質からなるセラミックス複合膜であって、基材上に形成され、厚みが０．５μｍ以上１００μｍ以下であり、平均結晶粒径が１ｎｍ以上５００ｎｍ以下であり、緻密度が６０％以上であることを特徴とする、セラミックス複合膜。
【請求項１１】
少なくとも２種以上の材質からなるセラミックス複合膜であって、基材上に形成され、厚みが０．５μｍ以上１００μｍ以下であり、平均結晶粒径が１０ｎｍ以上１００ｎｍ以下であり、緻密度が９５％以上であることを特徴とする、セラミックス複合膜。
【請求項１２】
前記基材の表面粗さＲａが０．２μｍ以上であり、前記膜の表面粗さＲａが０．０５μｍ以下であることを特徴とする、請求項１０または１１に記載のセラミックス複合膜。
【請求項１３】
前記基材上に粒径が５０ｎｍ以下のセラミックス混合粉末を形成させた後、その形成物を温度５００℃以上で焼結させることを特徴とする、請求項１０から１２のいずれか１項に記載のセラミックス複合膜の製造方法。
【請求項１４】
前記基材上に粒径が５０ｎｍ以下のセラミックス粉末を形成させた後、その形成物を局所的な加熱で焼結させることを特徴とする、請求項１０から１２のいずれか１項に記載のセラミックス複合膜の製造方法。
【請求項１５】
セラミックス材料の１つがＡｌ2Ｏ3であり、他方のセラミックス材料がＳｉＣ、Ｓｉ3Ｎ4、ＴｉＮ、ＴｉＣＮ、ＴｉＣ、ＡｌＮ、ＣおよびＢＮからなる群より選ばれた少なくとも１種を含むことを特徴とする、請求項１０から１２のいずれか１項に記載のセラミックス複合膜。
【請求項１６】
基材表面の少なくとも刃先部位に、請求項１０から１２および１５のいずれか１項に記載のセラミックス複合膜が形成されていることを特徴とする、切削工具。
【請求項１７】
前記基材が立方晶型窒化硼素焼結体を刃先にろう付けした基材、または高速度鋼であることを特徴とする、請求項１６に記載の切削工具。
【請求項１８】
基材表面の少なくとも刃先部位にＡｌ2Ｏ3膜が形成された切削工具であって、前記Ａｌ2Ｏ3膜が多結晶であり、平均結晶粒径が１ｎｍ以上５００ｎｍ以下であり、緻密度が６０％以上９９％以下であり、膜厚が１μｍ以上１００μｍ以下であることを特徴とする、切削工具。
【請求項１９】
前記Ａｌ2Ｏ3膜の平均結晶粒径が１０ｎｍ以上５０ｎｍ以下であることを特徴とする、請求項１８に記載の切削工具。
【請求項２０】
前記Ａｌ2Ｏ3膜の膜厚が１０μｍ以上３０μｍ以下であることを特徴とする、請求項１８または１９に記載の切削工具。
【請求項２１】
前記Ａｌ2Ｏ3膜が微粒Ａｌ2Ｏ3粉末を原料とするエアロゾルデポジション法を用いて形成されることを特徴とする、請求項１８から２０のいずれか１項に記載の切削工具。
【請求項２２】
前記微粒Ａｌ2Ｏ3粉末の粒径が１ｎｍ以上１μｍ以下であることを特徴とする、請求項２１に記載の切削工具。
【請求項２３】
前記微粒Ａｌ2Ｏ3粉末の粒径が１００ｎｍ以上８００ｎｍ以下であることを特徴とする、請求項２１に記載の切削工具。
【請求項２４】
前記基材または膜形成面がＷＣ基超硬合金、サーメット、セラミックス、立方晶型窒化硼素焼結体、ダイヤモンド焼結体、窒化ケイ素焼結体、および酸化アルミニウム、窒化チタン、窒化アルミニウム、炭化チタンからなる硬質基材からなる群より選ばれた少なくとも１種を含むことを特徴とする、請求項９、１６、１８から２３のいずれか１項に記載の切削工具。
【請求項２５】
前記基材または膜形成面が立方晶型窒化硼素焼結体を刃先にろう付けした基材または膜形成面、または高速度鋼であることを特徴とする、請求項９、１６、１８から２３のいずれか１項に記載の切削工具。
【発明の詳細な説明】
【技術分野】
【０００１】
この発明は、切削工具、摺動部品および光学部品として使用されるセラミックス膜およびその製造方法ならびにセラミックス複合膜およびその製造方法に関するものである。
【背景技術】
【０００２】
セラミックス膜は、その機械的特性や光学、誘電、電気特性等でさまざまな分野に応用されている。
【０００３】
その中、特に工具の機能特性では、耐摩耗性や耐焼付き性など、その表面特性が非常に重要である。また、セラミックスでは耐摩耗性、耐熱性、耐食性に優れている。これらの特性を持つセラミックス薄膜を金属材料などの基材表面にコーティングすることにより、耐摩耗性や耐焼付き性を向上させ工具寿命や性能を大幅に向上させることができることが知られている。工具基材の表面への耐摩耗性被膜のコーティングとしてＰＶＤ（物理的気相成長法）およびＣＶＤ（化学的気相成長法）を用いたＴｉＣＮ膜や、Ａｌ2Ｏ3膜が知られている。
【０００４】
また、被膜に関しては、特開２００２−３４８６７７号公報（特許文献１）、特許公報第３２１０４０５号公報（特許文献２）において技術が開示されている。
【特許文献１】特開２００２−３４８６７７号公報
【特許文献２】特許公報第３２１０４０５号公報
【発明の開示】
【発明が解決しようとする課題】
【０００５】
コーティングセラミックス薄膜の膜厚を厚くすると、工具寿命をさらに向上させることができる。しかし、背景技術において記載したＰＶＤ法では、作製した被膜に応力が加わるので、自己破壊する問題があり、厚膜被膜形成には適していない。
【０００６】
さらに、ＰＶＤ法でＡｌターゲットを用いて酸素雰囲気中でＡｌ2Ｏ3薄膜を作製する際、ターゲット表面が酸化して絶縁物になるため作製が困難である。
【０００７】
また、ＣＶＤ法でＡｌ2Ｏ3膜を形成するには基材を温度１０００℃以上にする必要があり、耐熱性に乏しい基材への被膜の作製が不可能であり基材が限定される。さらに、Ａｌ2Ｏ3の粒子の直径が１μｍ程度の粗粒となってしまうため、機械的特性に劣る。ＰＶＤおよびＣＶＤ法では設備費が高価である上、反応ガスを利用するので排ガス処理等を必要とし、高価な設備が必要でコスト面において優れていないという問題があった。
【０００８】
そこで、この発明は上述のような問題点を解決するためになされたものであり、安価で耐摩耗性に優れた切削工具のみならず、優れた摺動特性を初めとする機械的特性および光学特性や断熱特性を持つセラミックス膜およびその製造方法を提供することを目的とする。
【課題を解決するための手段】
【０００９】
セラミックス膜は、基材上に形成され、厚みが０．５μｍ以上１００μｍ以下であり、平均結晶粒径が１ｎｍ以上５００ｎｍ以下であり、緻密度が６０％以上である。
【００１０】
更に好ましくはセラミックス膜は、基材上に形成され、厚みが０．５μｍ以上１００μｍ以下であり、平均結晶粒径が１０ｎｍ以上１００ｎｍ以下であり、緻密度が９５％以上である。
【００１１】
また、このセラミックスがＡｌ2Ｏ3である。そのビッカース硬度が９８０ｍｇｆ／μｍ2以上（９８０×９．８×１０-6Ｎ／μｍ2以上）、好ましくは２５００ｍｇｆ／μｍ2以上（２５００×９．８×１０-6Ｎ／μｍ2以上）であることを特徴とする。なお、本明細書において、「硬度」とは、ビッカース硬度である。さらに、セラミックスを構成するＡｌ2Ｏ3は酸化アルミニウムであり、アルミニウムと酸素とのモル比は２：３に限られず、アルミニウムと酸素のモル比は製造条件により適宜変更される。
【００１２】
また、このセラミックス膜を形成する基材の表面粗さＲａが０．２μｍ以上であり、その形成された膜の表面粗さＲａが０．０５μｍ以下であることを特徴とする。
【００１３】
セラミックス膜の製造方法では、基材上に粒径が５０ｎｍ以下のセラミックス粉末を形成させた後、その形成物を温度５００℃以上で焼結させて形成することを特徴とする。
【００１４】
また、基材上に粒径が５０ｎｍ以下のセラミックス粉末を形成させた後、その形成物を局所的な加熱方法で焼結させ形成することを特徴とする。
【００１５】
切削工具には、基材表面の少なくとも刃先部位に、上記のセラミックス皮膜が形成されている。
【００１６】
セラミックス複合膜は、少なくとも２種以上の材質からなり、基材上に形成され、厚みが０．５μｍ以上１００μｍ以下であり、平均結晶粒径が１ｎｍ以上５００ｎｍ以下であり、緻密度が６０％以上である。
【００１７】
セラミックス複合膜は、少なくとも２種以上の材質からなり、基材上に形成され、厚みが０．５μｍ以上１００μｍ以下であり、平均結晶粒径が１０ｎｍ以上１００ｎｍ以下であり、緻密度が９５％以上である。
【００１８】
基材の表面粗さＲａが０．２μｍ以上であり、膜の表面粗さＲａが０．０５μｍ以下である。
【００１９】
セラミックス複合膜の製造方法では、基材上に粒径が５０ｎｍ以下のセラミックス混合粉末を形成させた後、その形成物を温度５００℃以上で焼結させる。
【００２０】
基材上に粒径が５０ｎｍ以下のセラミックス粉末を形成させた後、その形成物を局所的な加熱で焼結させ、緻密度が９５％以上の膜を形成する。
【００２１】
セラミックス材料の１つがＡｌ2Ｏ3であり、他方のセラミックス材料がＳｉＣ、Ｓｉ3Ｎ4、ＴｉＮ、ＴｉＣＮ、ＴｉＣ、ＡｌＮ、ＣおよびＢＮからなる群より選ばれた少なくとも１種を含む。
【００２２】
切削工具では、基材表面の少なくとも刃先部位に、上記のセラミックス複合膜が形成されている。
【００２３】
基材が立方晶型窒化硼素焼結体を刃先にろう付けした基材、または高速度鋼である。
切削工具は、基材表面の少なくとも刃先部位にＡｌ2Ｏ3膜が形成された切削工具であって、Ａｌ2Ｏ3膜が多結晶であり、平均結晶粒径が１ｎｍ以上５００ｎｍ以下であり、緻密度が６０％以上９９％以下であり、膜厚が１μｍ以上１００μｍ以下である。
【００２４】
Ａｌ2Ｏ3膜の平均結晶粒径が１０ｎｍ以上５０ｎｍ以下である。Ａｌ2Ｏ3膜の膜厚が１０μｍ以上３０μｍ以下である。Ａｌ2Ｏ3膜が微粒Ａｌ2Ｏ3粉末を原料とするエアロゾルデポジション法を用いて形成される。微粒Ａｌ2Ｏ3粉末の粒径は１ｎｍ以上１μｍ以下であるが、好ましくは、微粒Ａｌ2Ｏ3粉末の粒径が１００ｎｍ以上８００ｎｍ以下である。Ａｌ2Ｏ3膜のビッカース硬度Ｈｖが１０００以上２５００以下（単位ｍｇｆ／μｍ2）である。基材がＷＣ基超硬合金、サーメット、セラミックス、立方晶型窒化硼素焼結体、ダイヤモンド焼結体、窒化ケイ素焼結体、および酸化アルミニウム、窒化チタン、窒化アルミニウム、炭化チタンからなる硬質基材からなる群より選ばれた少なくとも１種を含む。基材が立方晶型窒化硼素焼結体を刃先にろう付けした基材、または高速度鋼である。
【００２５】
この発明に従ったセラミックス膜は、基材上に形成され、厚みが０．５μｍ以上１００μｍ以下で、平均結晶粒径が１ｎｍ以上５００ｎｍ以下で、緻密度が６０％以上のセラミックス膜または複合膜である。
【００２６】
好ましくは、この発明に従ったセラミックス膜は、基材上に形成され、厚みが０．５μｍ以上１００μｍ以下で、平均結晶粒径が１０ｎｍ以上１００ｎｍ以下で、緻密度が９５％以上のセラミックス膜または複合膜である。
【００２７】
この膜の平均結晶粒径を１ｎｍ以上５００ｎｍ以下としたのは、平均結晶粒径が１ｎｍ未満の場合は耐摩耗性や硬度に劣り、平均結晶粒径が５００ｎｍを超えると結晶粒の脱落が発生し、膜特性や摺動特性が劣化するからである。より好ましくは平均結晶粒径が１０ｎｍ以上１００ｎｍ以下であり、この範囲では高い機械的特性が得られる。
【００２８】
セラミックス膜の緻密度を６０％以上としたのは、６０％未満の場合は膜硬度が劣るためである。より好ましくは緻密度９５％以上でこの範囲では高い機械的特性が得られる。
【００２９】
なお、緻密度とは膜の嵩密度を真密度で割った値である。嵩密度は膜の質量を膜の体積で割った値である。なお、膜の体積は膜厚から測定する。また場合によっては密度をＸ線薄膜反射率測定法から求めることができる。
緻密度は相対密度と同義である。
【００３０】
さらに、膜厚を０．５μｍ以上１００μｍ以下としたのは、膜厚が０．５μｍ未満では耐摩耗性向上や摺動・光学特性の効果が得られず、膜厚が１００μｍを超えると耐摩耗性には優れているが衝撃に対する耐欠損性等の機械的特性が劣化するためである。
【００３１】
好ましくは、膜厚は５μｍ以上３０μｍ以下である。この場合、耐摩耗性、耐欠損性等の効果が最も大きく得られる。
【００３２】
このセラミックス膜を形成する代表的な材料として、Ａｌ2Ｏ3が挙げられる。このＡｌ2Ｏ3を用いてセラミックス膜を形成させた場合、そのビッカース硬度は９８０ｍｇｆ／μｍ2が必要である。この硬度より低いと工具等への応用が困難となる。好ましくは２５００ｍｇｆ／μｍ2以上である。
【００３３】
また、本願では基材の表面粗さＲａを０．２μｍ以上とし、膜の表面粗さＲａを０．０５μｍ以下としている。従来の膜形成では、表面の粗さに従って、その表面の膜の粗さも比例する関係にあったが、本発明では、ナノサイズの粉末で表面を形成できることにより、表面に平滑な膜を形成することが可能となる。また、このような基材面に形成できることにより、アンカー効果等でその膜と基材の密着性を飛躍的に改善することが可能である。
【００３４】
本願の膜形成手法としては、薄い成形体を作成し、基材に貼り付ける方法や、気相法を用いて粉体を基材に吹き付け成膜するエアロゾルデポジション法を用いて形成される。また、スクリーン印刷のような薄い膜状の成形体を形成させ、基材に貼り付ける手法を用いてもよい。
【００３５】
このように形成された膜を５００℃以上で焼結する、あるいは局所的な加熱方法により膜あるいはその周辺部にエネルギを与え焼結する方法がある。
【００３６】
この加熱方法としては、膜の上部から加圧しながら焼結させる方法や、レーザあるいはマイクロ波を用い、非加熱的に焼結する方法が挙げられる。
【００３７】
本材料の応用として少なくとも刃先部位に、セラミックス膜が形成された切削工具が挙げられる。この際のセラミックス膜はＡｌ2Ｏ3膜である、そのＡｌ2Ｏ3膜が多結晶であり、平均結晶粒径が１０ｎｍ以上１００ｎｍ以下であり、緻密度が９５％以上であり、膜厚が０．５μｍ以上１００μｍ以下であることを特徴とする切削工具である。
【００３８】
好ましくは、平均結晶粒径が１０ｎｍ以上５０ｎｍ以下、膜厚は５μｍ以上３０μｍ以下である。この場合、耐摩耗性、耐欠損性等の効果が最も大きく得られる。
【００３９】
この際の基材または膜形成面がＷＣ基超硬合金、サーメット、セラミックスからなる硬質基材からなる群より選ばれた少なくとも１種を含む。またセラミックスの代表的な基材として立方晶型窒化硼素焼結体、ダイヤモンド焼結体、窒化ケイ素焼結体、および酸化アルミニウム、窒化チタン、窒化アルミニウム、炭化チタンが挙げられる。
【００４０】
また、本発明はセラミックス単相の成分だけではなく、複合した系についても有効である。複合膜の場合、この膜を構成する成分は少なくとも２種以上で構成された膜成分が必要である。複合膜にすることにより、耐摩耗性、潤滑性、硬度、熱膨張係数が制御でき、従来の単層の膜では得られない特性を得ることができる。
【００４１】
複合膜の緻密度も６０％以上である。尚、この場合の緻密度は、上記の方法で測定できないため、膜はＦＩＢ装置によりサンプル加工を行ない、透過型電子顕微鏡を用い、任意の範囲上の面積上での空孔面積を求め、緻密度とした。また、成分に関してはＥＤＸの分析を行い、粒子の同定を行い、成分比を決定した。
【００４２】
本発明を構成する複合膜の例としては、セラミックス材料の１つがＡｌ2Ｏ3であり、他方の１つがＳｉＣ、Ｓｉ3Ｎ4、ＴｉＮ、ＴｉＣＮ、ＴｉＣ、Ｃ、ＢＮからから選ばれた少なくとも１つ以上を含むことを特徴とするセラミックス複合膜が挙げられる。この際に、ＳｉＣ、Ｓｉ3Ｎ4、ＴｉＮ、ＴｉＣＮ、ＴｉＣ、ＢＮ（ｃＢＮ）は膜の機械的特性の改善や膜の熱膨張係数の制御に寄与できる。また、Ｃ、ＢＮ（特にｈＢＮ）の場合は上記に加えて、摩擦係数の制御に寄与することができる。なお、これらのセラミックス膜を形成する複数の元素の組成比については特に制限されるものではない。
【００４３】
尚、本願は基材上に形成する膜の形成密度や、その成分、厚みを適度に制御し、かつ適度な焼結条件を経ることにより、膜と基材の熱膨張係数による残留応力、密着性を制御することが可能である。この際の最適な制御範囲は使用されうる材料の環境下において適宜選択することが可能である。
【００４４】
以下、膜の代表例としてＡｌ2Ｏ3で説明する。
すなわち、Ａｌ2Ｏ3被膜の形成方法として、Ａｌ2Ｏ3粉末を原料とするエアロゾルデポジション法を用い、機材表面にＡｌ2Ｏ3を固着させることができる。本発明において工具基材は高速度鋼、立方晶窒化硼素焼結体を刃先にろう付けした基材のような、耐熱性に乏しい基材を含むため、低温でも基材表面にＡｌ2Ｏ3膜を固着させる必要がある。ここで、エアロゾルデポジション法とは、超微粒子ビーム堆積法とも呼ばれ、超微粒子材料を基材に高速で衝突させて成膜する方法である。上述の微粒子の加速手段として搬送ガスを利用する方法を用いる。これは金属や半金属、セラミックスの微粒子を含むエアロゾルをノズルから噴出させて高速で基板に噴射し、微粒子を基板上に堆積させるガスデポジション法を参考にしたものである。エアロゾルデポジション法は粉末の衝突エネルギのみで被膜を形成する手法であり、加熱プロセスを必要とせず、低温で緻密な膜を形成できる。したがって、エアロゾルデポジション法を用いることによって低温で基材劣化を起こさせず、所望の効果を得ることができる。エアロゾルデポジション法については、「セラミックス  ３８（２００３）Ｎｏ．５」に報告されているものが知られている。
【００４５】
エアロゾルデポジション法では、出発原料粉末の粒径よりも細かい結晶粒径の膜ができる。これは、出発原料粉末の粒子を音速を超える高速で基材に衝突させることにより、微細化するためと考えられている。
【００４６】
好ましくは、微粒Ａｌ2Ｏ3粉末の粒径が１ｎｍ以上１μｍ以下である。粒径が１ｎｍ未満の場合は粒子の固化が不十分であり、圧粉体しか得られず、硬度が劣化する。また、粒径が１μｍを超えると粒子の運動エネルギが大きくなり、堆積した粒子がエッチングされてしまい厚膜化できない。
【００４７】
より好ましくは、微粒Ａｌ2Ｏ3粉末の粒径が１０ｎｍ以上１００ｎｍ以下である。この場合、さらに緻密で高密度な膜を得ることができる。
【００４８】
このような膜を温度５００℃以上で膜部分を焼結あるいは非加熱的な処理を行なうことにより粒子同士が焼結し、さらに特性が向上し、ビッカース硬度Ｈｖが２５００×９．８×１０-6Ｎ／μｍ2以上の膜が得られる。
【００４９】
上記と同様な方法として、Ａｌ2Ｏ3粉体をスクリーン印刷にて厚み１０μｍで成形し、基材と共に加圧焼結させることにより同様な結果を得ることが可能である。
【００５０】
次に、複合膜の代表例としてＡｌ2Ｏ3−ＴｉＣで説明する。
すなわち、Ａｌ2Ｏ3−ＴｉＣ被膜の形成方法として、上述したようにＡｌ2Ｏ3−ＴｉＣ粉末を原料とするエアロゾルデポジション法を用い、基材表面にＡｌ2Ｏ3−ＴｉＣを固着させることができる。
【００５１】
好ましくは、微粒Ａｌ2Ｏ3−ＴｉＣ粉末の粒径が１ｎｍ以上１μｍ以下である。粒径が１ｎｍ未満の場合は、粒子の固化が不十分であり、圧粉体しか得られず、ビッカース硬度が劣化する。また、粒径が１μｍを超えると、粒子の運動エネルギが大きくなり、堆積した粒子がエッチングされてしまい厚膜化できない。
【００５２】
より好ましくは、微粒Ａｌ2Ｏ3粉末の粒径が１０ｎｍ以上１００μｍ以下である。この場合、さらに緻密で高密度な膜を得ることができる。
【００５３】
このような膜を温度５００℃以上で膜部分を焼結、あるいは非加熱的な処理を行なうことにより粒子同士が焼結し、さらに特性が向上し、ビッカース硬度Ｈｖが２５００×９．８×１０-6Ｎ／μｍ2以上の膜が得られる。
【００５４】
上記と同様な方法として、Ａｌ2Ｏ3−ＴｉＣ粉体をスクリーン印刷にて１０μｍの厚みに成形し、基材と共に加圧焼結させることにより同様な結果を得ることが可能である。
【００５５】
この組成比はＡｌ2Ｏ3をマトリックスとし、その他の組成を第２相とした場合、第２相の組成比は３０体積％以下が好ましい。３０体積％を超えると第２相が凝集し、特性が減じるため好ましくない。より好ましくは、第２相の割合は０．１体積％以上１０体積％以下である。
【００５６】
ＷＣ基超硬合金、サーメット、セラミックス、立方晶型窒化硼素焼結体、ダイヤモンド焼結体、窒化ケイ素焼結体、および酸化アルミニウムと炭化チタンからなる硬質基材からなる群より選ばれた少なくとも１種を基材は含む。これらの基材と被膜とを組合せることにより、切削工具として寿命を大幅に延長することができる。
【００５７】
より好ましくは、基材が立方晶窒化硼素焼結体を刃先にろう付けした基材、または高速度鋼である。
【００５８】
以上、本発明の効果として代表的な例であるＡｌ2Ｏ3を説明したが、他のセラミックスの粉体を用いても同様な効果が期待でき、摺動や光学部品として使用することが可能である。
【発明の効果】
【００５９】
この発明に従えば、切削工具、摺動部品および光学部品として使用されるセラミックス膜およびその製造方法を提供することができる。
【発明を実施するための最良の形態】
【００６０】
以下、この発明の実施の形態について、図面を参照して説明する。なお、同一または相当する部分については同一の参照符号を付し、その説明については繰返さない。
【００６１】
まず、実施の形態では、原料粉末として酸化アルミニウム（Ａｌ2Ｏ3：平均粒径５０ｎｍ）の微粒子を用い、スローアウェイチップの刃先部に厚さが１０μｍの酸化アルミニウム膜をエアロゾルデポジション法により形成する例について説明する。図１は、本発明で用いた成膜装置の概念図である。図１を参照して、成膜装置では、搬送ガスボンベ１の先にガス搬送ライン２を介してエアロゾル発生器としてのエアロゾル化室４が設置されている。エアロゾル化室４には原料粉３が蓄えられている。ガス搬送ライン２を通る搬送ガスとして、窒素、アルゴン、ヘリウム、乾燥空気などを用いることができる。エアロゾル化室４の内部には酸化アルミニウムの微粒子粉末が適量充填されている。エアロゾル化室４は振動を加えるための加振機５上に載置される。エアロゾル化室４はエアロゾル搬送ライン６によりノズル７に接続されており、ノズル７は成膜室を構成するチャンバ１３内において基材９と向かい合う。基材９は基板ステージ１０によって保持されている。基材９とノズル７との間にはマスク８が設けられる。ノズル７からはエアロゾル粒１２が基材９に向かって噴出する。基板ステージ１０は矢印１４で示す方向に移動可能であり、これに伴い、基材９も基板ステージ１０とともに移動する。チャンバ１３は真空ポンプ１１に接続されており、真空ポンプ１１がチャンバ１３内の圧力を調整することができる。
【００６２】
このような装置で、真空ポンプ１１を稼働させ、成膜室としてのチャンバ１３およびエアロゾル化室４の圧力を１Ｐａとなるまで減圧した。搬送ガスボンベ１をあけて、ガスを流量１００ｓｃｃｍ（標準状態（２５℃）での１分当たりの流量が１００ｃｍ3）から２ｓｌｍ（標準状態（２５℃）において１分間当たりの流量が２ｄｍ3）でエアロゾル化室４にガスを送り込み、酸化アルミニウム微粒子粉末とガスとが適当な比率で混合されたエアロゾルを発生させる。この際、エアロゾルは微小開口を有するノズル７を通じてチャンバ１３に流れ込むため、エアロゾル化室４とチャンバ１３との間には１０3Ｐａ程度の圧力差が生じる。このエアロゾルをエアロゾル搬送ライン６を通じて加速させ、ノズル７により基材９に向けて噴射する。基板ステージ１０を駆動させることによりエアロゾルの衝突位置を変化させながら微粒子の衝突により基材９上に膜が形成される。ノズル７と基材９を相対的に移動させることにより、必要部位に成膜する。また、必要であれば基材９上に適当なパターンを持つマスク８を固定することで、基材９の膜形成位置を指定することができる。
【００６３】
図２は、実施の形態に従って作製された膜の断面図である。上述の工程で製造されたＡｌ2Ｏ3膜２９は中間層１９としてのＴｉＣＮを介在させて基材９上に形成されている。刃先部３０では、上述の中間層１９が存在しなくてもよい。
【００６４】
（実施例１）
表１に従い、基材の材質、原料粉末の平均粒径、Ａｌ2Ｏ3膜の平均結晶粒径、膜厚、緻密度およびビッカース硬度（ｍｇｆ／μｍ2）をさまざまに変えたサンプル１０１から１１６を作製した。この作製方法としては、エアロゾル化室に、平均粒径２５０ｎｍのアルミナ原料粉末を１００ｇ封入した。開口面積０．２×１０ｍｍ2のノズルを用いた。真空ポンプを稼働させ、成膜室およびエアロゾル化室の圧力が１Ｐａになるまで減圧した。搬送ガスボンベを開け、純度９９．９９９９５％のＨｅガスを１０ｓｌｍ送り込み、エアロゾルを発生させた。この際の成膜室とエアロゾル化室との圧力差は約１０2Ｐａであった。このエアロゾルをエアロゾル搬送ラインを通して加速し、基材に向けて噴射した。基材は超硬スローアウェイチップを用いた。基板ステージの移動速度は０．２５ｍｍ／ｓｅｃとした。
【００６５】
結晶構造はＸ線回折によって評価した。サンプル１０１から１１６のいずれにおいてもＡｌ2Ｏ3膜の結晶構造は多結晶であった。
【００６６】
平均結晶子サイズ（平均結晶粒径）は、ＴＥＭ（透過型電子顕微鏡）を用いて測定した。ＴＥＭ像により任意の１０〜２０の結晶子を選びサイズを測定し、その平均値を平均結晶子サイズとした。膜厚は触針式段差計で測定した結果、膜厚は２５μｍであった。
【００６７】
また、緻密度は、精密質量計を用いて成膜前後の重量変化を測定し、膜厚測定結果と併せて計算した。
【００６８】
膜硬度はビッカース硬度計を用いて、試験片荷重５ｇｆ（０．０４９Ｎ）、保持時間１０秒の条件で測定した。
【００６９】
この結果を表１に示す。
【００７０】
【表１】
2006131992.tif 000003
【００７１】
本結果から厚みが０．５μｍ以上１００μｍ以下であり、平均結晶粒径が１ｎｍ以上５００ｎｍ以下であり、緻密度６０％以上の場合、そのビッカース硬度が９８０ｍｇｆ／μｍ2以上（９８０×９．８×１０-6Ｎ／μｍ2以上）であることがわかる。
【００７２】
（実施例２）
【００７３】
【表２】
2006131992.tif 000004
【００７４】
表２に示す粉末をエアロゾルデポジション法（ＡＤ法）を用いて、５０ｍｍ角のＡｌ2Ｏ3基材の表面に形成した後、表２に示す条件で常圧または加圧焼結およびレーザやマイクロ波での焼結を行なった。粉末はレーザ回折式散乱法で測定し、得られた素材は斜入射Ｘ線分析法で緻密度を測定し、ナノインデンター（エリオニクス社製、ＥＮＴ−１１００ａ）を用い、押付け荷重が２０００×９．８×１０-6Ｎ（２０００ｍｇｆ）の条件でビッカース硬度を測定した。また、膜はＦＩＢ装置によりサンプル加工を行ない、透過型電子顕微鏡により膜厚みと粒径を観察した。粒径は膜断面を５０万倍の視野にて観察し、任意の２μｍの長さの直線上に存在する粒子の個数から粒径を算出した。
【００７５】
（実施例３）
【００７６】
【表３】
2006131992.tif 000005
【００７７】
表３に示す粉末を用い、ＰＶＢ（ポリビニルブチラール）をバインダとして用い、１０μｍの厚みのシートを作製した後、５０ｍｍ角のＡｌ2Ｏ3基材の表面に貼り付け、５００℃、大気雰囲気下でバインダを除去し、表３の条件で焼結させた（ＤＢ法）。得られた材料は実施例２と同様に評価した。
【００７８】
（実施例４）
【００７９】
【表４】
2006131992.tif 000006
【００８０】
実施例１の条件で基材の材質、原料粉末の平均粒径、Ａｌ2Ｏ3膜の平均結晶粒径、膜厚、緻密度およびビッカース硬度（ｍｇｆ／μｍ2）をさまざまに変えた本発明品のサンプル１１０１から１１１１を作製した。
【００８１】
また、ＣＶＤ法により従来品のサンプル１２０１および１２０２を作製した。本発明において製造された切削工具（発明品１１０１）につき、その特性を評価した。
【００８２】
本発明品および従来品１２０１および１２０２を以下の表５の加工条件の下で切削加工を行ない、逃げ面摩耗幅、すくい面摩耗深さの評価を行なった。
【００８３】
【表５】
2006131992.tif 000007
【００８４】
表４および５から、逃げ面摩耗幅、すくい面摩耗深さが小さいほど切削工具の寿命延長の効果があるといえる。
以上の結果から、本発明品は比較例に比べて寿命が長いことがわかった。
【００８５】
（実施例５）
表２のサンプル３および表３のサンプル１２で示す条件で、表６で示す表面粗さを持つＴｉＣＮのコーティングを施したＣ型全周ブレーカにＡｌ2Ｏ3膜を形成し、ＳＣＭ４３５を被削材として切削速度２００ｍ／ｍｉｎ、切込み深さ２．０ｍｍ、送り速度０．３ｍｍの乾式条件中で、クレータ欠損の起こる時間を測定した。また、比較材としてＰＶＤにて形成したＡｌ2Ｏ3（粒径０．５μｍ）を用い、同様の実験を行なった。その結果を表６に示す。
【００８６】
【表６】
2006131992.tif 000008
【００８７】
表６に示すように得られた膜により高い切削性能を示すことがわかった。
（実施例６）
表２のサンプル３および表３のサンプル１２で示す条件で表７に示す表面粗さを持つＣＢＮ工具のすくい面にＡｌ2Ｏ3膜を形成し、ＳＵＪ２を被削材として切削速度３００ｍ／ｍｉｎ、切込み深さ０．１ｍｍ、送り速度０．１ｍｍの乾式条件中で、クレータ欠損の起こる時間を測定した。また、比較材としてコーティングのないＣＢＮを用いた。この結果を表７に示す。
【００８８】
【表７】
2006131992.tif 000009
【００８９】
表７に示すように得られた膜により高い切削性能を示すことがわかる。
（実施例７）
表８に示す粉末をエアロゾルデポジション法を用いて同一組成を持つ１ｍｍ厚みの基材の表面に１０μｍの厚みで形成した。その後、表８に示す熱処理を行なった。得られた焼結体は密度測定、ＴＥＭによる粒径測定、ビッカース硬度の測定を行なった他、分光光度計で表８に示す領域の透過率を測定した。
【００９０】
その結果を表８に示す。
【００９１】
【表８】
2006131992.tif 000010
【００９２】
表８で示すように、平均結晶粒径が１０ｎｍ以上１００ｎｍ以下で、緻密度が９５％以上のセラミックス膜は透過率に影響を与えないことがわかる。
【００９３】
次に、複合膜の実施例について述べる。
（実施例８）
表９に示す粉末（粉末１と粉末２の混合粉末）をエアロゾルデポジション法（ＡＤ法）を用いて、５０ｍｍ角のＡｌ2Ｏ3基材の表面に形成させた。なお、この実施例では、膜全体の体積から空隙部分を除いた体積に対して、ＴｉＣが２０体積％となるように出発原料のＡｌ2Ｏ3とＴｉＣの混合粉末を調整し、ＡＤ法で膜を形成した。その結果の一部を表９に示す。得られた素材はＴＥＭ観察により緻密度及び成分比を測定し、微小ビッカース硬度計を用い、押付け荷重が５０００×９．８×１０-6Ｎ（５０００ｍｇｆ）の条件で押付けてビッカース硬度を測定した。また、膜はＦＩＢ装置によりサンプル加工を行ない、透過型電子顕微鏡により膜厚と粒径を観察した。粒径は膜断面を５０万倍の視野にて、観察し、任意の２μｍ長さの直線上に存在する粒子の個数から粒径を算出した。その結果を表９に示す。
【００９４】
【表９】
2006131992.tif 000011
【００９５】
表９に示すように本結果から厚みが０．５μｍ以上１００μｍ以下であり、平均結晶粒径が１ｎｍ以上５００ｎｍ以下であり、緻密度６０％以上の場合、そのビッカース硬度が９８０ｍｇｆ／μｍ2以上（９８０×９．８×１０-6Ｎ／μｍ2以上）であることがわかる。
【００９６】
また、表９に示すように、平均結晶粒径（Ａｌ2Ｏ3粒径）が１０ｎｍ以上１００ｎｍ以下で、緻密度９５％以上のセラミックス複合膜が高い特性を示すことがわかった。
【００９７】
（実施例９）
表１０に示す粉末（粉末１と粉末２の混合粉末）をエアロゾルデポジション法（ＡＤ法）を用いて、５０ｍｍ角のＡｌ2Ｏ3基材の表面に形成させた。その後、表１０に示す条件で常圧または加圧焼結および非加熱の焼結を行なった。得られた素材はＴＥＭ観察により緻密度及び成分比を測定し、微小ビッカース硬度計を用い、押付け荷重が５０００×９．８×１０-6Ｎ（５０００ｍｇｆ）の条件で押付けてビッカース硬度を測定した。また、膜はＦＩＢ装置によりサンプル加工を行ない、透過型電子顕微鏡により膜厚と粒径を観察した。粒径は膜断面を５０万倍の視野にて、観察し、任意の２μｍ長さの直線上に存在する粒子の個数から粒径を算出した。その結果を表１０に示す。
【００９８】
【表１０】
2006131992.tif 000012
【００９９】
また、表１０に示すように、平均結晶粒径（Ａｌ2Ｏ3粒径）が１０ｎｍ以上１００ｎｍ以下で、緻密度９５％以上のセラミックス複合膜が高い特性を示すことがわかった。また、粉末１のＡｌ2Ｏ3がマトリックスを構成しており、その中に粉末２が分散していた。
【０１００】
（実施例１０）
表１１に示す粉末（粉末１と粉末２の混合粉末）を用い、ＰＶＢ（ポリビニルブチラール）をバインダとして用い、１０μｍの厚みのシートを作製した後、５０ｍｍ角のＡｌ2Ｏ3基材の表面にこのシートを貼り合せ、温度５００℃、大気雰囲気下でバインダを除去し、表１１の条件で焼結させた（ドクターブレード法）。得られた材料は実施例１と同様に評価した。その結果を表１１に示す。
【０１０１】
【表１１】
2006131992.tif 000013
【０１０２】
表１１で示すように、平均結晶粒径が１０ｎｍ以上１００ｎｍ以下で、緻密度が９５％以上のセラミックス膜が高い特性を示すことがわかる。
【０１０３】
（実施例１１）
表１０のサンプル３およびサンプル１０と表１１のサンプル１３で示す条件で、表１２に示す表面粗さを持つＴｉＣＮのコーティングを施したＣ型全周ブレーカにセラミックス複合膜を形成させ、ＳＣＭ４３５を被削材として切削速度２００ｍ／ｍｉｎ、切込み深さ２．０ｍｍ、送り速度０．３ｍｍの乾式条件中で、クレータ欠損の起こる時間を測定した。その結果を表１２に示す。
【０１０４】
【表１２】
2006131992.tif 000014
【０１０５】
表１２で示すように、得られた膜により高い切削性能を示すことがわかる。
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０６】
この発明は、切削工具の分野で適用することができる。
【図面の簡単な説明】
【０１０７】
【図１】本発明で用いた成膜装置の概念図である。
【図２】実施の形態に従って作製された膜の断面図である。
【符号の説明】
【０１０８】
１  搬送ガスボンベ、２  ガス搬送ライン、３  原料粉、４  エアロゾル化室、５  加振機、６  エアロゾル搬送ライン、７  ノズル、８  マスク、９  基材、１０  基板ステージ、１１  真空ポンプ、１９  中間層、２９  Ａｌ2Ｏ3層。
【図１】
2006131992.tif 000015
【図２】
2006131992.tif 000016